ОХВАТЫВАЮЩИЙ ЭЛЕМЕНТ ДЛЯ ЗАСТЕЖКИ-"ЛИПУЧКИ"
FEMALE ELEMENT FOR VELCRO FASTENER

Область техники, к которой относится изобретение
[0001]
Настоящее изобретение относится к охватывающему элементу застежки-«липучки». Настоящее изобретение также относится к застежки-«липучке», включающей в себя охватывающий элемент застежки-«липучки» по настоящему изобретению. Настоящее изобретение также относится к гигиеническому изделию, включающему в себя охватывающий элемент застежки-«липучки» по настоящему изобретению.
Предшествующий уровень техники
[0002]
Различные застежки-«липучки» предложены в качестве материалов для изделий, таких как гигиенические изделия, например, подгузники и маски (см., например, патентные литературные источники 1 и 2). При использовании, например, для подгузника охватывающий элемент застежки-«липучки», как правило, прикрепляют к передней поверхности поясной части подгузника и обеспечивают возможность его сцепления с охватываемым элементом застежки-«липучки» (как правило, имеющим сцепляющийся крючок), прикрепленным к боковой поверхности подгузника, для комплектования тем самым застежки-«липучки». Требуется, чтобы застежка-«липучка» могла быть разъединена и скреплена множество раз.
[0003]
В последние годы нетканые материалы выбирали для многих из сцепляющихся слоев охватывающих элементов застежек-«липучек» (слоев, с которыми могут сцепляться сцепляющиеся крючки охватываемых элементов застежек-«липучек»), подлежащих использованию для гигиенических изделий (в частности, одноразовых подгузников, поддерживающих элементов, масок и тому подобного).
[0004]
Однако охватывающий элемент застежки-«липучки» по предшествующему уровню техники, включающий в себя сцепляющий слой, в котором применяется нетканый материал, имеет недостаток, заключающийся в том, что охватывающий элемент застежки-«липучки» не имеет достаточной силы сцепления с охватываемым элементом застежки-«липучки».
Перечень ссылок
Патентная литература
[0005]
[Патентный литературный источник 1] JP 2009-527315 А
[Патентный литературный источник 2] JP 2010-125337 А
Сущность изобретения
Техническая проблема
[0006]
Настоящее изобретение было сделано для решения проблем предшествующего уровня техники, и задача настоящего изобретения состоит в разработке охватывающего элемента застежки-«липучки», включающего в себя сцепляющийся слой, в котором используется нетканый материал, при этом охватывающий элемент застежки-«липучки» имеет отличную силу сцепления с охватываемым элементом застежки-«липучки». Другая задача настоящего изобретения состоит в разработке застежки-«липучки», включающей в себя охватывающий элемент застежки-«липучки» по настоящему изобретению. Еще одна задача настоящего изобретения состоит в разработке гигиенического изделия, включающего в себя охватывающий элемент застежки-«липучки» по настоящему изобретению.
Решение проблемы
[0007]
Охватывающий элемент застежки-«липучки» согласно одному варианту осуществления настоящего изобретения представляет собой охватывающий элемент застежки-«липучки», включающий в себя:
сцепляющийся слой, выполненный с возможностью сцепления с охватываемым элементом застежки-«липучки»; и
с физическими свойствами, обеспечивающими возможность
слой  удерживания сцепляющегося слоя,
при этом сцепляющийся слой включает в себя нетканый материал из волокна; и
-2
при этом охватывающий элемент застежки-«липучки» имеет индекс А гибкости, который выражен уравнением (1) и составляет 0,004 г или более:
А=1/(Р1×Р2) (1)
где:
цилиндра
Р1 представляет максимальную сжимающую нагрузку, когда кольцевой элемент, который получен соединением передней концевой части и задней концевой части охватывающего элемента застежки-«липучки», имеющего удлиненную форму и имеющего ширину 25 мм в его направлении удлинения, друг с другом посредством использования степлера для получения кольцевой формы, имеющей диаметр , составляющий 20 мм, деформируется посредством приложения сжимающей нагрузки к кольцевому элементу в его аксиальном направлении; и
Р2 представляет максимальную сжимающую нагрузку, когда кольцевой элемент, который получен соединением передней концевой части и задней концевой части охватывающего элемента застежки-«липучки», имеющего удлиненную форму и имеющего ширину 25 мм в его направлении удлинения, друг с другом посредством использования степлера для получения кольцевой формы, имеющей диаметр цилиндра, составляющий 20 мм, деформируется посредством приложения сжимающей нагрузки к кольцевому элементу в направлении его ширины.
[0008]
-2
-2
В одном варианте осуществления индекс А гибкости составляет от 0,01 г до 0,08 г.
[0009]
-2
-2
В одном варианте осуществления индекс А гибкости составляет от 0,02 г до 0,05 г.
[0010]
В одном варианте осуществления Р1 составляет 70 г или менее.
[0011]
В одном варианте осуществления Р1 составляет от 15 г до 40 г.
[0012]
В одном варианте осуществления Р2 составляет 4,05 г или менее.
[0013]
В одном варианте осуществления Р2 составляет от 1 г до 2,5 г.
[0014]
2
В одном варианте осуществления сумма поверхностной плотности нетканого материала в сцепляющемся слое и поверхностной плотности нетканого материала в слое с физическими свойствами составляет 60 г/м или менее.
[0015]
2
2
В одном варианте осуществления сумма поверхностной плотности нетканого материала в сцепляющемся слое и поверхностной плотности нетканого материала в слое с физическими свойствами составляет от 30 г/м до 47 г/м.
[0016]
3
В одном варианте осуществления охватывающий элемент застежки-«липучки» имеет плотность, составляющую 110 кг/м или менее.
[0017]
3
В одном варианте осуществления охватывающий элемент застежки-«липучки» имеет плотность, составляющую 50 кг/м или менее.
[0018]
В одном варианте осуществления охватывающий элемент застежки-«липучки» образован только из нетканых материалов.
[0019]
В одном варианте осуществления охватывающий элемент застежки-«липучки» имеет тисненый рисунок.
[0020]
В одном варианте осуществления отношение площади сваренной части, образованной тисненым рисунком, к площади всей поверхности охватывающего элемента застежки-«липучки» составляет 35% или менее.
[0021]
В одном варианте осуществления отношение площади сваренной части, образованной тисненым рисунком, к площади всей поверхности охватывающего элемента застежки-«липучки» составляет от 12% до 28%.
[0022]
В одном варианте осуществления сваренная часть, образованная тисненым рисунком, имеет толщину, составляющую 100 мкм или менее.
[0023]
В одном варианте осуществления сваренная часть, образованная тисненым рисунком, имеет толщину от 25 мкм до 55 мкм.
[0024]
В одном варианте осуществления тисненый рисунок включает в себя прерывистый тисненый рисунок.
[0025]
В одном варианте осуществления поверхность волокна и поверхность слоя с физическими свойствами со стороны сцепляющегося слоя содержат полимер одного и того же вида.
[0026]
В одном варианте осуществления полимер включает в себя полиолефин.
[0027]
Застежка-«липучка» согласно одному варианту осуществления настоящего изобретения включает в себя: охватывающий элемент застежки-«липучки» согласно варианту осуществления настоящего изобретения и охватываемый элемент застежки-«липучки», выполненный с возможностью сцепления с охватывающим элементом застежки-«липучки».
[0028]
Гигиеническое изделие согласно одному варианту осуществления настоящего изобретения включает в себя охватывающий элемент застежки-«липучки» согласно варианту осуществления настоящего изобретения.
Предпочтительные эффекты от изобретения
[0029]
Согласно настоящему изобретению может быть получен охватывающий элемент застежки-«липучки», включающий в себя сцепляющийся слой, в котором используется нетканый материал, при этом охватывающий элемент застежки-«липучки» имеет отличную силу сцепления с охватываемым элементом застежки-«липучки». Также может быть предложена застежка-«липучка», включающая в себя такой охватывающий элемент застежки-«липучки». Также может быть предложено гигиеническое изделие, включающее в себя такой охватывающий элемент застежки-«липучки».
Краткое описание чертежей
[0030]
Фиг.1 представляет собой схематический вид в плане охватывающего элемента застежки-«липучки» согласно предпочтительному варианту осуществления настоящего изобретения.
Описание вариантов осуществления
[0031]
<<Охватывающий элемент застежки-«липучки»>>
Охватывающий элемент застежки-«липучки» по настоящему изобретению представляет собой охватывающий элемент застежки-«липучки», включающий в себя сцепляющийся слой, выполненный с возможностью сцепления с охватываемым элементом (иногда называемым «элементом с механическими крючками»). Сцепляющийся слой охватывающего элемента застежки-«липучки» представляет собой, в частности, слой, с которым может сцепляться сцепляющийся крючок (или что-либо, имеющее свойства, эквивалентные свойствам сцепляющегося крючка) охватываемого элемента застежки-«липучки». Изделие, включающее в себя охватывающий элемент застежки-«липучки» по настоящему изобретению и охватываемый элемент застежки-«липучки», выполненный с возможностью сцепления с охватывающим элементом застежки-«липучки», служит в качестве застежки-«липучки».
[0032]
Охватывающий элемент застежки-«липучки» по настоящему изобретению включает в себя сцепляющийся слой, выполненный с возможностью сцепления с охватываемым элементом застежки-«липучки», и слой с физическими свойствами, обеспечивающими возможность удерживания сцепляющегося слоя. Охватывающий элемент застежки-«липучки» по настоящему изобретению может включать в себя любой соответствующий другой элемент при условии, что охватывающий элемент застежки-«липучки» включает в себя такой сцепляющийся слой и слой с физическими свойствами и эффект от настоящего изобретения не ухудшается. Охватывающий элемент застежки-«липучки» по настоящему изобретению предпочтительно образован из сцепляющегося слоя, выполненного с возможностью сцепления с охватываемым элементом застежки-«липучки», и слоя с физическими свойствами, обеспечивающими возможность удерживания сцепляющегося слоя.
[0033]
Толщина охватывающего элемента застежки-«липучки» по настоящему изобретению может быть задана равной любой соответствующей толщине в зависимости от назначения. Как правило, толщина охватывающего элемента застежки-«липучки» по настоящему изобретению предпочтительно составляет от 0,2 мм до 5,0 мм, более предпочтительно от 0,3 мм до 4,0 мм, еще более предпочтительно от 0,5 мм до 3,0 мм, особенно предпочтительно от 0,5 мм до 2,0 мм. В настоящем изобретении толщина охватывающего элемента (нетканого материала) застежки-«липучки» измеряется на основе метода, описанного позднее.
[0034]
Сцепляющийся слой включает в себя нетканый материал из волокна. Число слоев сцепляющегося слоя может составлять только единицу или может составлять два или более. Сцепляющийся слой предпочтительно сформирован только из нетканого материала из волокна.
[0035]
Число видов нетканого материала из волокна, включенных в сцепляющийся слой, может составлять только единицу или может составлять два или более.
[0036]
Примеры нетканого материала из волокна, включенного в сцепляющийся слой, включают нетканый материал фильерного способа производства, термоскрепленный нетканый материал, скрепленный и соединенный нетканый материал, нетканый материал, скрепленный пропусканием воздуха насквозь, нетканый материал, полученный аэродинамическим способом из расплава, нетканый материал со структурой: слой, полученный фильерным способом производства, - слой, полученный аэродинамическим способом из расплава, - слой, полученный фильерным способом производства, нетканый материал со структурой: слой, полученный фильерным способом производства, - слой, полученный аэродинамическим способом из расплава, - - слой, полученный аэродинамическим способом из расплава, - слой, полученный фильерным способом производства, несоединенный нетканый материал, нетканый материал, полученный электропрядением, нетканый материал, полученный образованием тонких волокон из пленки за счет быстрого испарения растворителя и последующим скреплением во время экструзии (flashspun) (например, TYVEK™ от DuPont), и нетканый материал, полученный кардочесанием. Из вышеупомянутых нетканых материалов нетканый материал фильерного способа производства, термоскрепленный нетканый материал, скрепленный и соединенный нетканый материал, нетканый материал, скрепленный пропусканием воздуха насквозь, нетканый материал, полученный аэродинамическим способом из расплава, нетканый материал со структурой: слой, полученный фильерным способом производства, - слой, полученный аэродинамическим способом из расплава, - слой, полученный фильерным способом производства, или нетканый материал со структурой: слой, полученный фильерным способом производства, - слой, полученный аэродинамическим способом из расплава, - - слой, полученный аэродинамическим способом из расплава, - слой, полученный фильерным способом производства, является предпочтительным, нетканый материал фильерного способа производства или нетканый материал, скрепленный пропусканием воздуха насквозь, является более предпочтительным, и нетканый материал фильерного способа производства является еще более предпочтительным. Когда, например, точечно термоскрепленный нетканый материал фильерного способа производства или нетканый материал, скрепленный пропусканием воздуха насквозь, используется в качестве нетканого материала из волокна, включенного в сцепляющийся слой, куски волокна, образующего нетканый материал, включенный в сцепляющийся слой, могут иметь точки взаимного соединения. Когда при этом охватывающий элемент застежки-«липучки» по настоящему изобретению имеет тисненый рисунок, не только куски волокна, образующего нетканый материал, включенный в сцепляющийся слой, имеют точки прочного взаимного соединения в частях с тисненым рисунком в результате тиснения, но и куски волокна, образующего нетканый материал, включенный в сцепляющийся слой, также имеют точки взаимного соединения в зоне, свободной от тисненого рисунка. Когда такая структура может быть обеспечена, охватывающий элемент застежки-«липучки» по настоящему изобретению представляет собой охватывающий элемент застежки-«липучки», включающий в себя сцепляющийся слой, в котором используется нетканый материал, при этом охватывающий элемент застежки-«липучки» имеет отличную силу сцепления с охватываемым элементом застежки-«липучки».
[0037]
В случае, когда нетканый материал из волокна, включенный в сцепляющийся слой, представляет собой нетканый материал фильерного способа производства, число точек соединения на единицу площади, подлежащих распознанию в зоне, свободной от тисненого рисунка, при осмотре нетканого материала из волокна, включенного в сцепляющийся слой, посредством оптического микроскопа в поле зрения 17 мм × 13 мм (при 7,5-кратном увеличении), предпочтительно составляет от 10 до 200, более предпочтительно от 30 от 150, еще более предпочтительно от 50 до 100. В случае, когда нетканый материал из волокна, включенный в сцепляющийся слой, представляет собой нетканый материал фильерного способа производства и когда число точек соединения на единицу площади, подлежащих распознанию при осмотре нетканого материала из волокна, включенного в сцепляющийся слой, посредством оптического микроскопа, находится в пределах вышеуказанного диапазона, вспушивание сцепляющегося слоя после расслаивания после сцепления с охватываемым элементом застежки-«липучки» может быть более эффективно подавлено в охватывающем элементе застежки-«липучки» по настоящему изобретению.
[0038]
В случае, когда нетканый материал из волокна, включенный в сцепляющийся слой, представляет собой нетканый материал, скрепленный пропусканием воздуха насквозь, число точек соединения на единицу площади, подлежащих распознанию в зоне, свободной от тисненого рисунка, при осмотре нетканого материала из волокна, включенного в сцепляющийся слой, посредством растрового электронного микроскопа (РЭМ) в поле зрения 1,3 мм × 1,0 мм (при 100-кратном увеличении), предпочтительно составляет 1 или более, более предпочтительно от 2 до 100, еще более предпочтительно от 5 до 50. В случае, когда нетканый материал из волокна, включенный в сцепляющийся слой, представляет собой нетканый материал, скрепленный пропусканием воздуха насквозь, и когда число точек соединения на единицу площади, подлежащих распознанию при осмотре нетканого материала из волокна, включенного в сцепляющийся слой, посредством РЭМ, находится в пределах вышеуказанного диапазона, вспушивание сцепляющегося слоя после расслаивания после сцепления с охватываемым элементом застежки-«липучки» может быть более эффективно подавлено в охватывающем элементе застежки-«липучки» по настоящему изобретению.
[0039]
Нетканый материал из волокна, включенный в сцепляющийся слой, может содержать волокно, которое представляет собой элемент с однородной структурой, или может содержать композиционное волокно, которое представляет собой элемент с двухкомпонентной структурой, такой как структура с ядром и оболочкой, структура с расположением компонентов бок о бок, структура sea-island («остров в море») или любая другая двухкомпонентная структура. Подробные описания нетканых материалов можно найти, например, в ʺNonwoven Fabric Primer and Reference Samplerʺ, E.A. Vaughn, Association of Nonwoven Fabrics Industry, третье издание (1992).
[0040]
Любое соответствующее волокно может быть выбрано в качестве волокна, образующего нетканый материал, включенный в сцепляющийся слой, при условии, что эффект от настоящего изобретения не ухудшается. Например, такое волокно содержит полиолефин (такой как полипропилен или полиэтилен), сложный полиэфир, полиамид, полиуретан, эластомер, вискозу, целлюлозу, акриловый полимер, их сополимер или их комбинацию, или их смесь. Подобное волокно предпочтительно включает в себя, по меньшей мере, один вид, выбранный из волокна из полиолефина (полиолефинового волокна), волокна из сложного полиэфира (полиэфирного волокна) и композиционного волокна из двух или более видов смол, выбранных из полиолефина и сложного полиэфира, поскольку эффект от настоящего изобретения может быть выражен более действенно.
[0041]
Примеры полиолефинового волокна включают полипропиленовое волокно, полиэтиленовое волокно и волокно из сополимера α-олефина. Полиолефиновое волокно предпочтительно представляет собой полипропиленовое волокно или полиэтиленовое волокно, более предпочтительно полипропиленовое волокно, поскольку эффект от настоящего изобретения может быть выражен более действенно.
[0042]
Примеры полиэфирного волокна включают полиэтилентерефталатное (ПЭТ) волокно, волокно из полимера молочной кислоты и волокно из полигликолевой кислоты. Полиэфирное волокно предпочтительно представляет собой полиэтилентерефталатное (ПЭТ) волокно, поскольку эффект от настоящего изобретения может быть выражен более действенно.
[0043]
Примеры композиционного волокна из двух или более видов смол, выбранных из полиолефина и сложного полиэфира, включают волокно, имеющее структуру с ядром и оболочкой, волокно, имеющее структуру с расположением компонентов бок о бок, и полое волокно. В используемом в данном документе смысле выражение «композиционное волокно из двух или более видов смол, выбранных из полиолефина и сложного полиэфира» означает композиционное волокно из смол, которые представляют собой два или более видов полиолефина, композиционное волокно из смол, которые представляют собой два или более видов сложного полиэфира, или композиционное волокно из смол, которые представляют собой один или более видов полиолефина и один или более видов сложного полиэфира.
[0044]
Конкретные примеры композиционного волокна из двух или более видов смол, выбранных из полиолефина и сложного полиэфира, включают: волокно, имеющее структуру с ядром и оболочкой, в котором его ядро содержит один из двух видов полиолефина и его оболочковая часть содержит другой; волокно, имеющее структуру с ядром и оболочкой, в котором его ядро содержит сложный полиэфир и его оболочковая часть содержит полиолефин, и волокно, в котором полиолефин и сложный полиэфир образуют структуру с расположением компонентов бок о бок.
[0045]
Волокно, образующее нетканый материал, включенный в сцепляющийся слой, может представлять собой волокно, поддающееся извиву. Примером волокна, поддающегося извиву, является волокно, содержащее два компонента, имеющие разные температуры затвердевания, волокно, имеющее структуру с расположением компонентов бок о бок или структуру с неравномерным распределением ядра и оболочки, при этом волокно имеет мелкие спиральные извивы, каждый из которых имеет сравнительно малый радиус, поскольку компонент, имеющий более высокую температуру затвердевания, затвердевает первым и подвергается усадке во время фазового перехода из расплавленного состояния в твердое состояние.
[0046]
Волокно, образующее нетканый материал, включенный в сцепляющийся слой, может содержать любой соответствующий другой компонент при условии, что эффект от настоящего изобретения не ухудшается. К примерам подобного другого компонента относятся другие полимеры, вещество, повышающее клейкость, пластификатор, стабилизатор, пигмент, краситель, антиоксидант, антистатическое средство, смазывающий материал, вспениватель, термостабилизатор, светостабилизатор, неорганический наполнитель и органический наполнитель. Данные компоненты могут быть использованы по отдельности или в комбинации. Содержание другого компонента в волокне, образующем нетканый материал, включенный в сцепляющийся слой, предпочтительно составляет 10% масс. или менее, более предпочтительно 7% масс. или менее, еще более предпочтительно 5% масс. или менее, особенно предпочтительно 2% масс. или менее, наиболее предпочтительно 1% масс. или менее.
[0047]
3
3
3
3
3
3
3
3
3
3
3
3
3
3
3
2
3
3
В охватывающем элементе застежки-«липучки» по настоящему изобретению плотность нетканого материала в сцепляющемся слое предпочтительно составляет от 5 кг/м до 100 кг/м, более предпочтительно от 10 кг/м до 100 кг/м, еще более предпочтительно от 10 кг/м до 80 кг/м, еще более предпочтительно от 10 кг/м до 70 кг/м, особенно предпочтительно от 10 кг/м до 60 кг/м, наиболее предпочтительно от 20 кг/м до 50 кг/м, поскольку эффект от настоящего изобретения может быть выражен более действенно. Когда в охватывающем элементе застежки-«липучки» по настоящему изобретению плотность нетканого материала в сцепляющемся слое находится в пределах вышеуказанного диапазона, сила сцепления с охватываемым элементом застежки-«липучки» является более хорошей, и, следовательно, в одноразовом подгузнике или тому подобном проблема соскальзывания, например, во время ношения или после выделений может быть эффективно устранена. Когда в охватывающем элементе застежки-«липучки» по настоящему изобретению плотность нетканого материала в сцепляющемся слое составляет менее 5 кг/м, существует опасность того, что охватываемый элемент застежки-«липучки» сможет с трудом сцепляться, или производительность может быть низкой, что приводит к повышенным затратам. Когда плотность нетканого материала в сцепляющемся слое превышает 100 кг/м, создается состояние, при котором волокна нетканого материала охватывающего элемента застежки-«липучки» плотно уплотняются, и, следовательно, существует опасность того, что может быть затруднена вставка сцепляющейся части охватываемого элемента застежки-«липучки» в охватывающий элемент застежки-«липучки», и невозможно будет обеспечить очень хорошую силу сцепления. В настоящем изобретении плотность (кг/м) нетканого материала в сцепляющемся слое представляет собой величину, рассчитанную исходя из поверхностной плотности (X г/м) нетканого материала и толщины (Y мм) нетканого материала, измеренной на основе метода, который будет описан позднее. Более конкретно, плотность (кг/м) нетканого материала в сцепляющемся слое рассчитывается как X/Y (кг/м).
[0048]
В охватывающем элементе застежки-«липучки» по настоящему изобретению диаметр волокна (в дальнейшем иногда называемый просто «диаметром волокна») нетканого материала в сцепляющемся слое предпочтительно составляет от 5 мкм до 60 мкм, более предпочтительно от 10 мкм до 60 мкм, еще более предпочтительно от 10 мкм до 50 мкм, еще более предпочтительно от 10 мкм до 40 мкм, особенно предпочтительно от 15 мкм до 40 мкм, наиболее предпочтительно от 20 мкм до 40 мкм, поскольку эффект от настоящего изобретения может быть выражен более действенно. Когда в охватывающем элементе застежки-«липучки» по настоящему изобретению диаметр волокна нетканого материала в сцепляющемся слое находится в пределах вышеуказанного диапазона, сила сцепления с охватываемым элементом застежки-«липучки» является более хорошей, и, следовательно, в одноразовом подгузнике или тому подобном проблема соскальзывания, например, во время ношения или после выделений может быть эффективно устранена. Когда в охватывающем элементе застежки-«липучки» по настоящему изобретению диаметр волокна нетканого материала в сцепляющемся слое составляет менее 5 мкм, существует опасность того, что сила сцепления с охватываемым элементом застежки-«липучки» может уменьшаться. Когда диаметр волокна нетканого материала в сцепляющемся слое превышает 60 мкм, существует опасность того, что сцепление с охватываемым элементом застежки-«липучки» может быть затруднено или производительность может снизиться, что приводит к увеличенным затратам. В настоящем изобретении диаметр волокна нетканого материала в сцепляющемся слое (диаметр волокна) измеряют на основе метода, который будет описан позднее.
[0049]
2
2
2
2
2
2
2
2
2
2
В охватывающем элементе застежки-«липучки» по настоящему изобретению поверхностная плотность нетканого материала в сцепляющемся слое предпочтительно составляет от 10 г/м до 60 г/м, более предпочтительно от 12 г/м до 50 г/м, еще более предпочтительно от 15 г/м до 40 г/м, особенно предпочтительно от 15 г/м до 30 г/м, наиболее предпочтительно от 15 г/м до 25 г/м. Когда в охватывающем элементе застежки-«липучки» по настоящему изобретению поверхностная плотность нетканого материала в сцепляющемся слое находится в пределах вышеупомянутого диапазона, может быть получен охватывающий элемент застежки-«липучки», включающий в себя сцепляющийся слой, в котором используется нетканый материал, при этом охватывающий элемент застежки-«липучки» имеет более хорошую силу сцепления с охватываемым элементом застежки-«липучки».
[0050]
Любой соответствующий материал может быть выбран в качестве материала для слоя с физическими свойствами при условии, что эффект от настоящего изобретения не ухудшается. Примеры материала для слоя с физическими свойствами включают нетканый материал из волокна и пленку, которые предпочтительны, поскольку эффект от настоящего изобретения может быть более выражен. Из них нетканый материал из волокна более предпочтителен, поскольку эффект от настоящего изобретения может быть выражен более действенно. То есть, охватывающий элемент застежки-«липучки» по настоящему изобретению предпочтительно образован только из нетканых материалов, поскольку эффект от настоящего изобретения может быть выражен более действенно.
[0051]
Когда материал для слоя с физическими свойствами представляет собой нетканый материал из волокна, число видов нетканого материала может составлять только единицу или может составлять два или более.
[0052]
Когда материал для слоя с физическими свойствами представляет собой нетканый материал из волокна, примеры нетканого материала включают нетканый материал фильерного способа производства, термоскрепленный нетканый материал, скрепленный и соединенный нетканый материал, нетканый материал, скрепленный пропусканием воздуха насквозь, нетканый материал, полученный аэродинамическим способом из расплава, нетканый материал, полученный гидроперепутыванием, нетканый материал со структурой: слой, полученный фильерным способом производства, - слой, полученный аэродинамическим способом из расплава, - слой, полученный фильерным способом производства, нетканый материал со структурой: слой, полученный фильерным способом производства, - слой, полученный аэродинамическим способом из расплава, - - слой, полученный аэродинамическим способом из расплава, - слой, полученный фильерным способом производства, несоединенный нетканый материал, нетканый материал, полученный электропрядением, нетканый материал, полученный образованием тонких волокон из пленки за счет быстрого испарения растворителя и последующим скреплением во время экструзии (flashspun) (такой как TYVEK™ от DuPont), и нетканый материал, полученный кардочесанием.
[0053]
Когда материал для слоя с физическими свойствами представляет собой нетканый материал из волокна, нетканый материал может содержать волокно, которое представляет собой элемент с однородной структурой, или может содержать композиционное волокно, которое представляет собой элемент с двухкомпонентной структурой, такой как структура с ядром и оболочкой, структура с расположением компонентов бок о бок, структура sea-island («остров в море») или любая другая двухкомпонентная структура. Подробные описания нетканого материала можно найти, например, в ʺNonwoven Fabric Primer and Reference Samplerʺ, E.A. Vaughn, Association of Nonwoven Fabrics Industry, третье издание (1992).
[0054]
Когда материал для слоя с физическими свойствами представляет собой нетканый материал из волокна, любое соответствующее волокно может быть выбрано в качестве волокна при условии, что эффект от настоящего изобретения не ухудшается. Например, такое волокно содержит полиолефин (такой как полипропилен или полиэтилен), сложный полиэфир, полиамид, полиуретан, эластомер, вискозу, целлюлозу, акриловый полимер, их сополимер или их комбинацию, или их смесь. Подобное волокно предпочтительно включает в себя, по меньшей мере, один вид, выбранный из волокна из полиолефина (полиолефинового волокна), волокна из сложного полиэфира (полиэфирного волокна) и композиционного волокна из двух или более видов смол, выбранных из полиолефина и сложного полиэфира, поскольку эффект от настоящего изобретения может быть выражен более действенно.
[0055]
Примеры полиолефинового волокна включают полипропиленовое волокно, полиэтиленовое волокно и волокно из сополимера α-олефина. Полиолефиновое волокно предпочтительно представляет собой полипропиленовое волокно или полиэтиленовое волокно, более предпочтительно полипропиленовое волокно, поскольку эффект от настоящего изобретения может быть выражен более действенно.
[0056]
Примеры полиэфирного волокна включают полиэтилентерефталатное (ПЭТ) волокно, волокно из полимера молочной кислоты и волокно из полигликолевой кислоты. Полиэфирное волокно предпочтительно представляет собой полиэтилентерефталатное (ПЭТ) волокно, поскольку эффект от настоящего изобретения может быть выражен более действенно.
[0057]
Примеры композиционного волокна из двух или более видов смол, выбранных из полиолефина и сложного полиэфира, включают волокно, имеющее структуру с ядром и оболочкой, волокно, имеющее структуру с расположением компонентов бок о бок, и полое волокно. В используемом в данном документе смысле выражение «композиционное волокно из двух или более видов смол, выбранных из полиолефина и сложного полиэфира» означает композиционное волокно из смол, которые представляют собой два или более видов полиолефина, композиционное волокно из смол, которые представляют собой два или более видов сложного полиэфира, или композиционное волокно из смол, которые представляют собой один или более видов полиолефина и один или более видов сложного полиэфира.
[0058]
Конкретные примеры композиционного волокна из двух или более видов смол, выбранных из полиолефина и сложного полиэфира, включают: волокно, имеющее структуру с ядром и оболочкой, в котором его ядро содержит один из двух видов полиолефина и его оболочковая часть содержит другой; волокно, имеющее структуру с ядром и оболочкой, в котором его ядро содержит сложный полиэфир и его оболочковая часть содержит полиолефин, и волокно, в котором полиолефин и сложный полиэфир образуют структуру с расположением компонентов бок о бок.
[0059]
Когда материал для слоя с физическими свойствами представляет собой нетканый материал из волокна, волокно, образующее нетканый материал, может представлять собой волокно, поддающееся извиву. Примером волокна, поддающегося извиву, является волокно, содержащее два компонента, имеющие разные температуры затвердевания, волокно, имеющее структуру с расположением компонентов бок о бок или структуру с неравномерным распределением ядра и оболочки, при этом волокно имеет мелкие спиральные извивы, каждый из которых имеет сравнительно малый радиус, поскольку компонент, имеющий более высокую температуру затвердевания, затвердевает первым и подвергается усадке во время фазового перехода из расплавленного состояния в твердое состояние.
[0060]
включенный в сцепляющийся слой,
Когда материал для слоя с физическими свойствами представляет собой нетканый материал из волокна, волокно, образующее нетканый материал, может содержать любой соответствующий другой компонент при условии, что эффект от настоящего изобретения не ухудшается. К примерам подобного другого компонента относятся другие полимеры, вещество, повышающее клейкость, пластификатор, стабилизатор, пигмент, краситель, антиоксидант, антистатическое средство, смазывающий материал, вспениватель, термостабилизатор, светостабилизатор, неорганический наполнитель и органический наполнитель. Данные компоненты могут быть использованы по отдельности или в комбинации. Содержание другого компонента в волокне, образующем нетканый материал,  предпочтительно составляет 10% масс. или менее, более предпочтительно 7% масс. или менее, еще более предпочтительно 5% масс. или менее, особенно предпочтительно 2% масс. или менее, наиболее предпочтительно 1% масс. или менее.
[0061]
Когда материал для слоя с физическими свойствами представляет собой пленку, любой соответствующий материал может быть выбран в качестве материала для пленки при условии, что эффект от настоящего изобретения не ухудшается. К примерам такого материала относятся нерастянутая полипропиленовая пленка, растянутая полипропиленовая пленка и полиэтиленовая пленка, каждая из которых имеет толщину от 10 мкм до 60 мкм, что предпочтительно, поскольку эффект от настоящего изобретения может быть выражен более действенно.
[0062]
2
2
2
2
2
2
2
2
Когда слой с физическими свойствами представляет собой нетканый материал из волокна, нетканый материал в слое с физическими свойствами имеет поверхностную плотность, предпочтительно составляющую от 10 г/м до 40 г/м, более предпочтительно от 10 г/м до 30 г/м, еще более предпочтительно от 10 г/м до 25 г/м, особенно предпочтительно от 10 г/м до 20 г/м. В случае, когда слой с физическими свойствами представляет собой нетканый материал из волокна и когда поверхностная плотность нетканого материала в слое с физическими свойствами находится в пределах вышеуказанного диапазона, деформация усадки в направлении ширины почти не происходит во время манипулирования холстом, стоимостная конкурентоспособность является отличной, пригодность для печатания является удовлетворительной, видимость печати является удовлетворительной, адгезив, склеивающий при надавливании, легко наносится, нанесенный адгезив, склеивающий при надавливании, почти не просачивается к сцепляющейся поверхности, и гибкость является удовлетворительной.
[0063]
Когда слой с физическими свойствами представляет собой нетканый материал из волокна, диаметр волокна предпочтительно составляет 40 мкм или менее, более предпочтительно от 1 мкм до 40 мкм, еще более предпочтительно от 1 мкм до 30 мкм, особенно предпочтительно от 1 мкм до 25 мкм, наиболее предпочтительно от 1 мкм до 20 мкм. В случае, когда слой с физическими свойствами представляет собой нетканый материал из волокна и когда диаметр волокна находится в пределах вышеуказанного диапазона, деформация усадки в направлении ширины почти не происходит во время манипулирования холстом, стоимостная конкурентоспособность является отличной, пригодность для печатания является удовлетворительной, видимость печати является удовлетворительной, адгезив, склеивающий при надавливании, легко наносится, нанесенный адгезив, склеивающий при надавливании, почти не просачивается к сцепляющейся поверхности, и гибкость является удовлетворительной. В случае, когда слой с физическими свойствами представляет собой нетканый материал из волокна и когда диаметр волокна превышает 40 мкм, существует опасность того, что может иметь место подверженность возникновению деформации усадки в направлении ширины во время манипулирования холстом, стоимостная конкурентоспособность может быть снижена, пригодность для печати может быть низкой, нанесение адгезива, склеивающего при надавливании, может быть затруднено, и может существовать риск просачивания нанесенного адгезива, склеивающего при надавливании, к сцепляющейся поверхности.
[0064]
3
3
3
3
3
3
3
3
3
3
3
3
3
2
3
3
Когда слой с физическими свойствами представляет собой нетканый материал из волокна, в охватывающем элементе застежки-«липучки» по настоящему изобретению плотность нетканого материала предпочтительно составляет от 5 кг/м до 200 кг/м, более предпочтительно от 20 кг/м до 150 кг/м, еще более предпочтительно от 50 кг/м до 150 кг/м, еще более предпочтительно от 50 кг/м до 120 кг/м, особенно предпочтительно от 60 кг/м до 120 кг/м, наиболее предпочтительно от 70 кг/м до 120 кг/м, поскольку эффект от настоящего изобретения может быть выражен более действенно. В настоящем изобретении плотность (кг/м) нетканого материала в слое с физическими свойствами представляет собой величину, рассчитанную исходя из поверхностной плотности (X г/м) нетканого материала и толщины (Y мм) нетканого материала, измеренной на основе метода, который будет описан позднее. Более конкретно, плотность (кг/м) нетканого материала в слое с физическими свойствами рассчитывается как X/Y (кг/м).
[0065]
Когда слой с физическими свойствами представляет собой нетканый материал из волокна, может быть выбран ламинат из различных видов нетканых материалов из волокна (например, ламинат из нетканого материала фильерного способа производства/нетканого материала, полученного аэродинамическим способом из расплава/нетканого материала фильерного способа производства).
[0066]
Когда диаметр волокна существенно изменялся в направлении толщины (например, в структуре SMS или SSMMS), одинаковое число диаметров волокна было измерено для N=5 или более в каждом куске волокна, и среднее значение измеренных диаметров было определено как диаметр волокна. Часть, имеющая локально малую толщину вследствие сплавления или тому подобного, как в материале фильерного способа производства, материале, полученном прядением из расплава, или тому подобном, не была включена.
[0067]
Когда слой с физическими свойствами представляет собой пленку, его толщина предпочтительно составляет 60 мкм или менее, более предпочтительно от 10 мкм до 50 мкм, еще более предпочтительно от 10 мкм до 40 мкм, особенно предпочтительно от 10 мкм до 30 мкм, наиболее предпочтительно от 15 мкм до 25 мкм. В случае, когда слой с физическими свойствами представляет собой пленку и когда его толщина находится в пределах вышеуказанного диапазона, деформация усадки в направлении ширины почти не происходит во время манипулирования холстом, стоимостная конкурентоспособность является отличной, видимость печати является удовлетворительной, адгезив, склеивающий при надавливании, легко наносится, и гибкость является удовлетворительной. В случае, когда слой с физическими свойствами представляет собой пленку и когда его толщина превышает 60 мкм, существует опасность того, что стоимостная конкурентоспособность может быть снижена, видимость печати может ухудшиться и гибкость может уменьшиться.
[0068]
2
2
2
2
2
2
2
2
2
В охватывающем элементе застежки-«липучки» по настоящему изобретению суммарная поверхностная плотность, которая представляет собой сумму поверхностной плотности нетканого материала в сцепляющемся слое и поверхностной плотности нетканого материала в слое с физическими свойствами, предпочтительно составляет 60 г/м или менее, более предпочтительно от 10 г/м до 57 г/м, еще более предпочтительно от 15 г/м до 53 г/м, особенно предпочтительно от 20 г/м до 50 г/м, наиболее предпочтительно от 30 г/м до 47 г/м. Когда в охватывающем элементе застежки-«липучки» по настоящему изобретению суммарная поверхностная плотность, которая представляет собой сумму поверхностной плотности нетканого материала в сцепляющемся слое и поверхностной плотности нетканого материала в слое с физическими свойствами, находится в пределах вышеуказанного диапазона, сила сцепления с охватываемым элементом застежки-«липучки» является более хорошей. Кроме того, когда в охватывающем элементе застежки-«липучки» по настоящему изобретению суммарная поверхностная плотность, которая представляет собой сумму поверхностной плотности нетканого материала в сцепляющемся слое и поверхностной плотности нетканого материала в слое с физическими свойствами, находится в пределах вышеуказанного диапазона, еще в большей степени уменьшается подверженность возникновению деформации усадки в направлении ширины во время манипулирования холстом, стоимостная конкурентоспособность повышается, пригодность для печати более удовлетворительна, видимость печати более удовлетворительна, нанесение адгезива, склеивающего при надавливании, облегчается, еще в большей степени уменьшается подверженность просачиванию нанесенного адгезива, склеивающего при надавливании, к сцепляющейся поверхности, и гибкость более удовлетворительна.
[0069]
3
3
3
3
3
3
3
3
3
3
3
3
3
3
3
2
3
3
Плотность охватывающего элемента застежки-«липучки» по настоящему изобретению предпочтительно составляет 110 кг/м или менее, более предпочтительно от 5 кг/м до 110 кг/м, еще более предпочтительно от 10 кг/м до 110 кг/м, еще более предпочтительно от 10 кг/м до 80 кг/м, еще более предпочтительно от 10 кг/м до 70 кг/м, особенно предпочтительно от 10 кг/м до 60 кг/м, наиболее предпочтительно от 20 кг/м до 50 кг/м. Когда плотность охватывающего элемента застежки-«липучки» по настоящему изобретению находится в пределах вышеуказанного диапазона, сила сцепления с охватываемым элементом застежки-«липучки» является более хорошей, и, следовательно, в одноразовом подгузнике или тому подобном проблема соскальзывания, например, во время ношения или после выделений может быть эффективно устранена. Когда плотность охватывающего элемента застежки-«липучки» по настоящему изобретению составляет более 110 кг/м, создается состояние, при котором волокна нетканого материала охватывающего элемента застежки-«липучки» плотно уплотняются, и, следовательно, существует опасность того, что может быть затруднена вставка сцепляющейся части охватываемого элемента застежки-«липучки» в охватывающий элемент застежки-«липучки», и невозможно будет обеспечить очень хорошую силу сцепления. Плотность (кг/м) охватывающего элемента застежки-«липучки» по настоящему изобретению представляет собой величину, рассчитанную исходя из поверхностной плотности (X г/м) нетканого материала в охватывающем элементе застежки-«липучки» по настоящему изобретению и толщины (Y мм) нетканого материала в охватывающем элементе застежки-«липучки» по настоящему изобретению, измеренной на основе метода, который будет описан позднее. Более конкретно, плотность (кг/м) охватывающего элемента застежки-«липучки» по настоящему изобретению рассчитывается как X/Y (кг/м).
[0070]
В охватывающем элементе застежки-«липучки» по настоящему изобретению предпочтительно, чтобы поверхность волокна, образующего нетканый материал, включенный в сцепляющийся слой, и поверхность слоя с физическими свойствами со стороны сцепляющегося слоя содержали полимер одного и того же вида. Когда поверхность волокна, образующего нетканый материал, включенный в сцепляющийся слой, и поверхность слоя с физическими свойствами со стороны сцепляющегося слоя содержат полимер одного и того же вида, может быть получен охватывающий элемент застежки-«липучки», имеющий более хорошую силу сцепления с охватываемым элементом застежки-«липучки». В этом случае «поверхность волокна, образующего нетканый материал, включенный в сцепляющийся слой» может представлять собой любую поверхность волокна и охватывает, например, оболочковую часть в волокне, имеющем структуру с ядром и оболочкой.
[0071]
Когда поверхность волокна, образующего нетканый материал, включенный в сцепляющийся слой, и поверхность слоя с физическими свойствами со стороны сцепляющегося слоя содержат полимер одного и того же вида, любой соответствующий полимер может быть выбран в качестве полимера при условии, что эффект от настоящего изобретения не ухудшается. Такой полимер предпочтительно представляет собой полиолефин. Когда поверхность волокна, образующего нетканый материал, включенный в сцепляющийся слой, и поверхность слоя с физическими свойствами со стороны сцепляющегося слоя содержат полиолефин одного и того же вида, может быть получен охватывающий элемент застежки-«липучки», имеющий более хорошую силу сцепления с охватываемым элементом застежки-«липучки».
[0072]
-2
Охватывающий элемент застежки-«липучки» по настоящему изобретению имеет индекс А гибкости, который выражен уравнением (1) и составляет 0,004 г или более.
А=1/(Р1×Р2) (1)
[0073]
В уравнении (1) Р1 представляет максимальную сжимающую нагрузку, когда кольцевой элемент, который получен соединением передней концевой части и задней концевой части охватывающего элемента застежки-«липучки», имеющего удлиненную форму и имеющего ширину 25 мм в его направлении удлинения, друг с другом посредством использования степлера для образования кольцевой формы, имеющей диаметр цилиндра, составляющий 20 мм, деформируется посредством приложения сжимающей нагрузки к кольцевому элементу в его аксиальном направлении. Кроме того, Р2 представляет максимальную сжимающую нагрузку, когда кольцевой элемент, который получен соединением передней концевой части и задней концевой части охватывающего элемента застежки-«липучки», имеющего удлиненную форму и имеющего ширину 25 мм в его направлении удлинения, друг с другом посредством использования степлера для образования кольцевой формы, имеющей диаметр цилиндра, составляющий 20 мм, деформируется посредством приложения сжимающей нагрузки к кольцевому элементу в направлении его ширины. Более конкретные методы измерения Р1 и Р2 описаны позднее.
[0074]
-2
-2
-2
-2
-2
-2
-2
-2
-2
-2
-2
-2
-2
Индекс А гибкости охватывающего элемента застежки-«липучки» по настоящему изобретению, который выражен уравнением (1), составляет 0,004 г или более, предпочтительно от 0,004 г до 0,5 г, более предпочтительно от 0,006 г до 0,3 г, еще более предпочтительно от 0,008 г до 0,1 г, еще более предпочтительно от 0,01 г до 0,08 г, особенно предпочтительно от 0,015 г до 0,05 г, наиболее предпочтительно от 0,02 г до 0,05 г. Когда индекс А гибкости находится в пределах вышеуказанного диапазона, может быть получен охватывающий элемент застежки-«липучки», имеющий отличную силу сцепления с охватываемым элементом застежки-«липучки». Когда индекс А гибкости находится за пределами вышеуказанного диапазона, существует опасность того, что сила сцепления с охватываемым элементом застежки-«липучки» может уменьшиться.
[0075]
Авторы настоящего изобретения неожиданно обнаружили, что сила сцепления с охватываемым элементом застежки-«липучки» увеличивается при регулировании индекса А гибкости в пределах вышеуказанного конкретного диапазона, и таким образом сделали настоящее изобретение полным. Предполагается, что, вероятно, когда индекс А гибкости отрегулирован в пределах конкретного диапазона, охватывающий элемент застежки-«липучки» становится достаточно гибким в умеренной степени, и в результате его зона сцепления с охватываемым элементом застежки-«липучки» гарантируется в достаточной степени для улучшения силы сцепления с охватываемым элементом застежки-«липучки». Кроме того, предполагается, что в случае, когда индекс А гибкости настолько низок, что он находится за пределами конкретного диапазона, гибкость охватывающего элемента застежки-«липучки» становится недостаточной, и, следовательно, охватывающий элемент застежки-«липучки» нелегко деформируется до трехмерной формы с криволинейной поверхностью, которая может быть образована при фактическом использовании, в результате чего охватываемый элемент застежки-«липучки» не может сцепляться с охватывающим элементом застежки-«липучки» в широкой зоне. Предполагается, что в случае, когда индекс А гибкости настолько большой, что он находится за пределами конкретного диапазона, охватывающий элемент застежки-«липучки» становится чрезмерно мягким, в результате чего уменьшается удобство обращения при фактическом использовании, и, кроме того, охватываемый элемент застежки-«липучки» не может успешно сцепляться с охватывающим элементом застежки-«липучки».
[0076]
Р1 предпочтительно составляет 70 г или менее, более предпочтительно от 1 г до 60 г, еще более предпочтительно от 5 г до 50 г, особенно предпочтительно от 10 г до 40 г, наиболее предпочтительно от 15 г до 40 г. Когда Р1 находится в пределах вышеуказанного диапазона, может быть получен охватывающий элемент застежки-«липучки», имеющий более хорошую силу сцепления с охватываемым элементом застежки-«липучки». Когда Р1 находится за пределами вышеуказанного диапазона, существует опасность того, что сила сцепления с охватываемым элементом застежки-«липучки» может уменьшиться.
[0077]
Р2 предпочтительно составляет 4,05 г или менее, более предпочтительно от 0,1 г до 4 г, еще более предпочтительно от 0,5 г до 3,5 г, особенно предпочтительно от 0,8 г до 3 г, наиболее предпочтительно от 1 г до 2,5 г. Когда Р2 находится в пределах вышеуказанного диапазона, может быть получен охватывающий элемент застежки-«липучки», имеющий более хорошую силу сцепления с охватываемым элементом застежки-«липучки». Когда Р2 находится за пределами вышеуказанного диапазона, существует опасность того, что сила сцепления с охватываемым элементом застежки-«липучки» может уменьшиться.
[0078]
Охватывающий элемент застежки-«липучки» по настоящему изобретению имеет тисненый рисунок. Такой тисненый рисунок предпочтительно сформирован посредством тиснения. Конкретные примеры тисненого рисунка включают форму непрерывной решетки, форму прерывистой решетки, форму непрерывной кривой, форму прерывистой кривой, форму непрерывного зигзага, форму прерывистого зигзага, форму непрерывной линии, форму прерывистой линии, форму круга, форму эллипса, форму полого круга, форму полого эллипса, дугообразную форму и полую дугообразную форму.
[0079]
Тисненый рисунок охватывающего элемента застежки-«липучки» по настоящему изобретению предпочтительно представляет собой прерывистый тисненый рисунок, более предпочтительно тисненый рисунок с дугообразной формой, поскольку эффект от настоящего изобретения может быть выражен более действенно. Схематический вид в плане охватывающего элемента застежки-«липучки» по настоящему изобретению, имеющего тисненый рисунок с дугообразной формой, проиллюстрирован на фиг.1. На фиг.1 охватывающий элемент 100 застежки-«липучки» по настоящему изобретению имеет множество тиснений 10, образующих тисненый рисунок с дугообразной формой. На фиг.1 охватывающий элемент застежки-«липучки» по настоящему изобретению имеет зону 20, свободную от тисненого рисунка. В тисненом рисунке с дугообразной формой предпочтительно, чтобы отдельные тиснения представляли собой тиснения, не имеющие никаких «углов».
[0080]
Когда в охватывающем элементе застежки-«липучки» по настоящему изобретению, например, нетканый материал фильерного способа производства или нетканый материал, скрепленный пропусканием воздуха насквозь, используется в качестве нетканого материала из волокна, включенного в сцепляющийся слой, куски волокна, образующего нетканый материал, включенный в сцепляющийся слой, могут иметь точки взаимного соединения. При этом, когда охватывающий элемент застежки-«липучки» по настоящему изобретению имеет тисненый рисунок, не только куски волокна, образующего нетканый материал, включенный в сцепляющийся слой, имеют точки прочного взаимного соединения в частях с тисненым рисунком (частях с множеством тиснений 10 на фиг.1) в результате тиснения, но и куски волокна, образующего нетканый материал, включенный в сцепляющийся слой, также имеют точки взаимного соединения в зоне, свободной от тисненого рисунка (зоне 20, свободной от тисненого рисунка, на фиг.1). Когда такая структура может быть получена, охватывающий элемент застежки-«липучки» по настоящему изобретению имеет более хорошую силу сцепления с охватываемым элементом застежки-«липучки».
[0081]
В охватывающем элементе застежки-«липучки» по настоящему изобретению ширина тиснения для каждого из множества тиснений, образующих тисненый рисунок, предпочтительно составляет от 0,1 мм до 3,0 мм, более предпочтительно от 0,3 мм до 2,0 мм, еще более предпочтительно от 0,3 мм до 1,5 мм, особенно предпочтительно от 0,5 мм до 1,5 мм, наиболее предпочтительно от 0,5 мм до 1,0 мм. Когда ширина тиснения находится в пределах вышеуказанного диапазона, охватывающий элемент застежки-«липучки» по настоящему изобретению имеет более хорошую силу сцепления с охватываемым элементом застежки-«липучки». Ширина тиснения в охватывающем элементе застежки-«липучки» по настоящему изобретению относится, например, к ширине W каждого из тиснений 10 в направлении MD, как проиллюстрировано на фиг.1.
[0082]
В охватывающем элементе застежки-«липучки» по настоящему изобретению расстояние между двумя соседними тиснениями из множества тиснений, образующих тисненый рисунок, по любой линии в направлении MD предпочтительно составляет 10 мм или менее, более предпочтительно от 1 мм до 10 мм, еще более предпочтительно от 1,5 мм до 9 мм, особенно предпочтительно от 2 мм до 8 мм, наиболее предпочтительно от 2,5 мм до 7 мм. Когда расстояние между двумя соседними тиснениями из множества тиснений, образующих тисненый рисунок, по любой линии в направлении MD находится в пределах вышеуказанного диапазона, охватывающий элемент застежки-«липучки» по настоящему изобретению имеет более хорошую силу сцепления с охватываемым элементом застежки-«липучки». Расстояние между двумя соседними тиснениями из множества тиснений, образующих тисненый рисунок, по линии в направлении MD в охватывающем элементе застежки-«липучки» по настоящему изобретению представляет собой, например, расстояние L между двумя соседними тиснениями по линии Р в направлении MD, проиллюстрированной на фиг.1, (которая может представлять собой линию в направлении MD в любом месте с направлении CD). То есть, расстояние L представляет собой максимальную величину расстояния между двумя соседними тиснениями (иногда называемую «максимальным расстоянием от тиснения до тиснения») по линии в направлении MD на тисненом рисунке (которая может представлять собой линию в направлении MD в любом месте в направлении CD).
[0083]
Глубина каждого из тиснений предпочтительно составляет от 0,1 мм до 2,0 мм, более предпочтительно от 0,2 мм до 1,8 мм, еще более предпочтительно от 0,3 мм до 1,5 мм, особенно предпочтительно от 0,5 мм до 1,5 мм, наиболее предпочтительно от 0,7 мм до 1,2 мм. Когда глубина каждого из тиснений находится в пределах вышеуказанного диапазона, охватывающий элемент застежки-«липучки» по настоящему изобретению имеет более хорошую силу сцепления с охватываемым элементом застежки-«липучки».
[0084]
В охватывающем элементе застежки-«липучки» по настоящему изобретению отношение площади сваренной части, образованной тисненым рисунком, к площади всей поверхности охватывающего элемента застежки-«липучки» (в дальнейшем иногда называемое «долей зоны, сваренной при тиснении») предпочтительно составляет 35% или менее, более предпочтительно от 5% до 33%, еще более предпочтительно от 10% до 30%, особенно предпочтительно от 12% до 28%, наиболее предпочтительно от 12% до 23%. Когда доля зоны, сваренной при тиснении, находится в пределах вышеуказанного диапазона, охватывающий элемент застежки-«липучки» по настоящему изобретению имеет более хорошую силу сцепления с охватываемым элементом застежки-«липучки».
[0085]
В охватывающем элементе застежки-«липучки» по настоящему изобретению толщина сваренной части, образованной тисненым рисунком, предпочтительно составляет 100 мкм или менее, более предпочтительно от 10 мкм до 100 мкм, еще более предпочтительно от 15 мкм до 80 мкм, еще более предпочтительно от 20 мкм до 70 мкм, особенно предпочтительно от 25 мкм до 60 мкм, наиболее предпочтительно от 25 мкм до 55 мкм. Когда толщина сваренной части, образованной тисненым рисунком, находится в пределах вышеуказанного диапазона, охватывающий элемент застежки-«липучки» по настоящему изобретению имеет более хорошую силу сцепления с охватываемым элементом застежки-«липучки».
[0086]
<<Способ изготовления охватывающего элемента
застежки-«липучки» по настоящему изобретению>>
В качестве одного предпочтительного способа изготовления охватывающего элемента застежки-«липучки» по настоящему изобретению исходные нетканые материалы соединяют путем ламинирования и подвергают тиснению валиком для тиснения при любой соответствующей температуре обработки (например, 160°С), любом соответствующем линейном давлении (например, 160 Н/мм) и любой соответствующей скорости обработки (например, 10 м/мин) для получения заданного охватывающего элемента застежки-«липучки».
[0087]
В качестве другого предпочтительного способа изготовления охватывающего элемента застежки-«липучки» по настоящему изобретению исходные нетканые материалы соединяют путем ламинирования и подвергают тиснению посредством машины для ультразвуковой сварки при любой соответствующей частоте (например, 20 кГц (выходная интенсивность: 1800 Вт)) и любой соответствующей скорости обработки (например, 50 м/мин) для получения заданного охватывающего элемента застежки-«липучки».
[0088]
<<Применение охватывающего элемента застежки-«липучки»
по настоящему изобретению>>
Охватывающий элемент застежки-«липучки» по настоящему изобретению может обеспечить застежку-«липучку» за счет его соединения с охватываемым элементом застежки-«липучки», выполненным с возможностью сцепления с охватывающим элементом застежки-«липучки». То есть, застежка-«липучка» по настоящему изобретению включает в себя охватывающий элемент застежки-«липучки» по настоящему изобретению и охватываемый элемент застежки-«липучки», выполненный с возможностью сцепления с охватывающим элементом застежки-«липучки». Кроме того, охватывающий элемент застежки-«липучки» по настоящему изобретению может быть применен в любом соответствующем изделии, в котором эффект от настоящего изобретения может действенно использоваться. Типовым примером такого изделия является гигиеническое изделие. То есть, гигиеническое изделие по настоящему изобретению включает в себя охватывающий элемент застежки-«липучки» по настоящему изобретению. Примеры подобного гигиенического изделия включают подгузник (в частности, одноразовый подгузник), поддерживающий элемент и маску.
Примеры
[0089]
Настоящее изобретение в дальнейшем конкретно описано посредством Примеров. Однако настоящее изобретение никоим образом не ограничено данными Примерами. В Примерах и тому подобном методы испытаний и оценки такие, как описанные ниже. Кроме того, «доля(-и)» означает «массовую(-ые) долю(-и)» и «%» означает «% масс.», если не указано иное.
[0090]
<Индекс А гибкости>
(Получение кольцевого элемента)
Полученный охватывающий элемент застежки-«липучки» был отрезан с размером 25 мм в направлении MD на 50 мм в направлении CD. Отрезанный охватывающий элемент застежки-«липучки» был преобразован в кольцевую форму с поверхностью его слоя с физическими свойствами, представляющей собой внутреннюю сторону цилиндра, и его направлением CD, представляющим собой направлении вдоль окружности, и его концевые части были прикреплены друг к другу в двух местах посредством использования степлера таким образом, что концевые части не перекрывались друг с другом.
(Измерение Р1)
Сжимающая нагрузка была приложена к полученному в результате, кольцевому элементу из охватывающего элемента застежки-«липучки» в его аксиальном направлении при скорости 50 мм/мин до 14 мм, и была измерена максимальная сжимающая нагрузка при деформировании кольцевого элемента. Устройство Technograph TG-2kN, изготавливаемое компанией Minebea Co., Ltd., было использовано в качестве измерительной машины. Данную операцию повторяли всего 3 три раза, и среднее значений из 3 измеренных величин было определено как Р1.
(Измерение Р2)
Сжимающая нагрузка была приложена к полученному в результате, кольцевому элементу из охватывающего элемента застежки-«липучки» в направлении его ширины посредством обеспечения возможности свободного падения пластиковой пластины с высоты 35 мм вниз до 5 мм, и была измерена максимальная сжимающая нагрузка при деформировании кольцевого элемента. Устройство GX-300, изготавливаемое A & D Company, Limited, было использовано в качестве измерительной машины. Данную операцию повторяли всего 3 три раза, и среднее значений из 3 измеренных величин было определено как Р2.
(Расчет индекса А гибкости)
Индекс А гибкости рассчитывали в соответствии с А=1/(Р1×Р2).
[0091]
<Оценка способности к сцеплению>
Полученный охватывающий элемент застежки-«липучки» был отрезан до размера 5 см × 5 см, и была обеспечена возможность его нахождения в неподвижном состоянии на промышленно изготавливаемом одноразовом подгузнике. Между тем, охватываемый элемент с размерами 25 мм × 13 мм, имеющий направляющую, выполненную из полиэтиленовой пленки с толщиной 60 мкм, (промышленно изготавливаемый механический элемент с крючками для застежки-«липучки») был подготовлен, и была обеспечена возможность его нахождения в неподвижном состоянии на охватывающем элементе так, что его стороны с длиной 25 мм были параллельными направлению подачи сцепляющегося слоя охватывающего элемента, с последующим соединением посредством приложения давления пальцем. После этого направляющую отделяли вручную, и проверяли способность к сцеплению.
Оценку выполняли в соответствии со следующими критериями.
οοο: Способность к сцеплению чрезвычайно большая.
οο: Способность к сцеплению достаточно большая.
ο: Способность к сцеплению достаточна.
×: Способность к сцеплению недостаточна, или сцепление не происходит.
[0092]
<Измерение диаметра волокна>
Посредством использования цифрового микроскопа ʺVHX-1000ʺ, изготавливаемого Keyence Corporation, поверхность нетканого материала была сфотографирована с 500-кратным увеличением, и диаметры волокон были измерены для N=5 или более посредством предназначенного для анализа изображений, программного обеспечения цифрового микроскопа. Среднее значение измеренных диаметров волокон было определено в качестве диаметра волокна.
[0093]
<Толщина нетканого материала>
Посредством использования цифрового микроскопа ʺVHX-1000ʺ, изготавливаемого Keyence Corporation, сечение нетканого материала было сфотографировано со 100-кратным увеличением, и толщина нетканого материала была измерена посредством предназначенного для анализа изображений, программного обеспечения цифрового микроскопа. При измерении толщины параллельные линии, начерченные так, чтобы они имели 10 точек пересечения с волокном соответственно в верхней части и нижней части сечения нетканого материала, были заданы в качестве соответственно верхней стороны и нижней стороны, и длина между верхней стороной и нижней стороной была определена как толщина нетканого материала.
[0094]
[Примеры 1-11 и Сравнительные Примеры 1-3]
Исходные нетканые материалы, показанные в таблице 1 и таблице 2, были соединены путем ламинирования и были подвергнуты тиснению валиком для тиснения при температуре обработки, составляющей 200°С, линейном давлении 160 Н/мм и скорости обработки, составляющей 20 м/мин, для получения охватывающих элементов застежек-«липучек».
Используемый тисненый рисунок представлял собой тисненый рисунок с дугообразной формой, проиллюстрированный на фиг.1, и ширина тиснения, максимальная величина расстояния между двумя соседними тиснениями по линии в направлении MD (максимальное расстояние от тиснения до тиснения), доля зоны, сваренной при тиснении, и толщина сваренной части, образованной тисненым рисунком, были такими, как показанные в таблице 1 и таблице 2.
[0095]
[Примеры 12 и 13]
Исходные нетканые материалы, показанные в таблице 2, были соединены путем ламинирования и были подвергнуты тиснению посредством машины для ультразвуковой сварки (изготавливаемой компанией Herrmann Ultrasonics, название устройства: MICROBOND( (ULTRABOND 48:20)) при частоте 20 кГц (выходная интенсивность: 1800 Вт) и скорости обработки, составляющей 50 м/мин, для получения охватывающих элементов застежек-«липучек».
Используемый тисненый рисунок представлял собой тисненый рисунок с дугообразной формой, проиллюстрированный на фиг.1, и ширина тиснения, максимальная величина расстояния между двумя соседними тиснениями по линии в направлении MD (максимальное расстояние от тиснения до тиснения), доля зоны, сваренной при тиснении, и толщина сваренной части, образованной тисненым рисунком, были такими, как показанные в таблице 2.
[0096]
Таблица 1
Пример 1
Пример 2
Пример 3
Пример 4
Пример 5
Пример 6
Пример 7
Пример 8
Сцепля-ющийся слой
Структура
Нетканый материал
Нетканый материал
Нетканый материал
Нетканый материал
Нетканый материал
Нетканый материал
Нетканый материал
Нетканый материал
Состав волокон
ПП
ПП
ПП
ПЭ/ПП
ПЭ/ПП
ПЭ/ПЭТ
ПЭ/ПЭТ
ПЭ/ПЭТ
Диаметр волокна (мкм)
21,8
21,8
21,8
25,2
20,0
31,6
27,2
31,3
Поверхностная плотность (г/м<sup>2</sup>)
18
18
18
30
18
30
40
20
Толщина зоны, свободной от тисненого рисунка (мм)
0,19
0,19
0,19
0,96
0,83
1,12
1,17
2,19
Плотность (кг/м<sup>3</sup>)
94
94
94
31
22
27
34
9
Слой с физи-чес-кими свой-ствами
Структура
Нетканый материал
Нетканый материал
Нетканый материал
Нетканый материал
Нетканый материал
Нетканый материал
Нетканый материал
Нетканый материал
Состав волокон
ПП
ПП
ПП
ПЭ/ПП
ПЭ/ПП
ПЭ/ПП
ПЭ/ПП
ПЭ/ПП
Диаметр волокна (мкм)
19,6
19,6
9,0
19,8
19,8
19,8
19,8
19,8
Поверхностная плотность (г/м<sup>2</sup>)
14
20
15
15
15
15
15
15
Толщина зоны, свободной от тисненого рисунка (мм)
0,15
0,18
0,12
0,14
0,14
0,14
0,14
0,14
Плотность (кг/м<sup>3</sup>)
93
111
125
107
107
107
107
107
Соединение сцепляющегося слоя и слоя с физическими свойствами ламинированием
Сварка при тиснении
Сварка при тиснении
Сварка при тиснении
Сварка при тиснении
Сварка при тиснении
Сварка при тиснении
Сварка при тиснении
Сварка при тиснении
Суммарная поверхностная плотность (г/м<sup>2</sup>)
32
38
33
45
33
45
55
35
Суммарная плотность (кг/м<sup>3</sup>)
94
102
106
41
34
36
42
15
Форма тисненого рисунка
Прерывис-тый
Прерывис-тый
Прерывис-тый
Прерывис-тый
Прерывис-тый
Преры-вистый
Преры-вистый
Прерывис-тый
Ширина W тиснения (мм)
0,8
0,8
0,8
0,8
0,8
0,8
0,8
0,8
Максимальное расстояние от тиснения до тиснения (мм)
3,2
3,2
3,2
3,2
3,2
3,2
3,2
3,2
Доля зоны, сваренной при тиснении (%)
23
23
23
23
23
23
23
23
Толщина сваренной части, образованной тисненым рисунком (мкм)
25
33
30
40
30
43
52
40
Р1 (г)
18,69
39,08
21,75
27,86
17,67
23,45
36,36
17,67
Р2 (г)
1,53
2,43
1,50
2,40
1,37
2,07
4,03
1,53
Индекс А гибкости (г<sup>-2</sup>)
0,035
0,011
0,031
0,015
0,041
0,021
0,007
0,037
Способность к сцеплению
οο
ο
οο
οο
οοο
οο
ο
οοο
[0097]
Таблица 2
Пример 9
Пример 10
Пример 11
Пример 12
Пример 13
Сравни-тельный пример 1
Сравни-тельный пример 2
Сравни-тельный пример 3
Сцепля-ющийся слой
Структура
Нетканый материал
Нетканый материал
Нетканый материал
Нетканый материал
Нетканый материал
Нетканый материал
Нетканый материал
Нетканый материал
Состав волокон
ПП
ПП
ПП
ПП
ПП
ПП
ПП
ПП
Диаметр волокна (мкм)
14,5
14,5
14,5
21,8
14,5
19,6
22,5
23,2
Поверхностная плотность (г/м<sup>2</sup>)
24
24
24
18
24
20
70
65
Толщина зоны, свободной от тисненого рисунка (мм)
0,42
0,42
0,42
0,19
0,42
0,18
0,80
0,75
Плотность (кг/м<sup>3</sup>)
57
57
57
94
57
111
88
87
Слой с физи-чес-кими свой-ствами
Структура
Нетканый материал
Нетканый материал
Нетканый материал
Нетканый материал
Нетканый материал
Пленка
-
-
Состав волокон
ПП
ПП
ПП
ПП
ПП
ПП
-
-
Диаметр волокна (мкм)
19,6
19,6
9,0
19,6
19,6
-
-
-
Поверхностная плотность (г/м<sup>2</sup>)
14
20
15
14
14
25
-
-
Толщина зоны, свободной от тисненого рисунка (мм)
0,15
0,18
0,12
0,15
0,15
-
-
-
Плотность (кг/м<sup>3</sup>)
93
111
125
93
93
-
-
-
Соединение сцепляющегося слоя и слоя с физическими свойствами ламинированием
Сварка при тиснении
Сварка при тиснении
Сварка при тиснении
Сварка при тиснении
Сварка при тиснении
Сварка при тиснении
Сварка при тиснении
Сварка при тиснении
Суммарная поверхностная плотность (г/м<sup>2</sup>)
38
44
39
32
38
45
70
65
Суммарная плотность (кг/м<sup>3</sup>)
67
73
72
94
67
220
88
87
Форма тисненого рисунка
Прерывис-тый
Прерывис-тый
Прерывис-тый
Прерывис-тый
Прерывис-тый
Преры-вистый
Непре-рывный
Прерывис-тый
Ширина W тиснения (мм)
0,8
0,8
0,8
0,6
0,6
0,8
0,8-4,0
2,5
Максимальное расстояние от тиснения до тиснения (мм)
3,2
3,2
3,2
3,4
3,4
3,2
4,0
3,5
Доля зоны, сваренной при тиснении (%)
23
23
23
17
17
23
30
39
Толщина сваренной части, образованной тисненым рисунком (мкм)
36
45
39
20
32
-
60
95
Р1 (г)
18,52
30,02
26,22
16,25
18,37
73,73
166,16
91,22
Р2 (г)
1,82
2,00
2,01
1,21
1,53
4,17
9,10
4,51
Индекс А гибкости (г<sup>-2</sup>)
0,030
0,017
0,019
0,051
0,036
0,003
0,001
0,002
Способность к сцеплению
οο
οο
οο
οο
οοο
×
×
×
Промышленная применимость
[0098]
Охватывающий элемент застежки-«липучки» по настоящему изобретению может быть применен для любого соответствующего изделия, в котором эффект от настоящего изобретения может быть действенно использован. Типовым примером такого изделия является гигиеническое изделие. Примеры подобного гигиенического изделия включают подгузник (в частности, одноразовый подгузник), поддерживающий элемент и маску.
Перечень ссылочных позиций
[0099]
100
охватывающий элемент застежки-«липучки»
10
тиснение
20
зона, свободная от тисненого рисунка.